"酸素吸収性樹脂層を含む多層ラベルを、メス型部の内壁表面又はオス型部の外壁表面に取り付けるステップと、溶融樹脂をオス型部とメス型部との間のキャビティに注入し、それにより容器の成形及びラベル付けを同時に行うステップと、を備える、インモールドラベル付き容器を製造するプロセス。多層ラベルが、容器の外部表面又は内部表面の全てを覆う、請求項1に記載のプロセス。多層ラベルが、容器の外部表面の全てを覆う、請求項1に記載のプロセス。酸素吸収性樹脂層を含む第1の多層ラベルをメス型部の内壁表面に取り付け、酸素吸収性樹脂層を含む多層化されたシートをオス型部の外壁表面に取り付けるステップと、次に、オス型部とメス型部との間のキャビティに溶融樹脂を注入し、それにより容器の成形と容器へのラベル付けとを同時に行うステップと、を備え、多層ラベルが容器の外部表面の全てを覆い、多層化されたシートが容器の内部表面の全てを覆う、請求項1に記載のプロセス。酸素吸収性樹脂層が、エチレン-ビニルアルコール共重合体及び酸素吸収剤を含む、請求項1に記載のプロセス。酸素吸収性樹脂層が、多層化された酸素バリア層における副層であり、酸素バリア層が少なくとも1つの酸素バリア樹脂副層をさらに含む、請求項1に記載のプロセス。多層化された酸素バリア層の厚さが、約5~約100μmである、請求項6に記載のプロセス。多層ラベルが、少なくとも1つの耐湿性樹脂層を、多層ラベルの最外層又は最外層と最内層の両方としてさらに含む、請求項6に記載のプロセス。多層ラベルが、耐湿性樹脂層を、多層ラベルの最外層及び最内層として含む、請求項8に記載のプロセス。多層化された酸素バリア層が、以下の積層構造、即ち第1酸素バリア樹脂副層/酸素吸収性樹脂層/第2酸素バリア樹脂副層を有する、請求項6に記載のプロセス。耐湿性樹脂層の透湿率が、約40°Cの温度及び約90の相対湿度で、約40g30μm/m2日以下である、請求項8に記載のプロセス。酸素バリア層の外側に積層された1つ又は複数の任意選択の層の合計厚さがXにより表され、容器の合計厚さがYにより表され、比X/Yが約0.01~約0.25である、請求項8に記載のプロセス。耐湿性樹脂層が、溶融樹脂と同一の樹脂で作製される、請求項8に記載のプロセス。容器が、レトルト可能である、請求項1に記載のプロセス。請求項1に記載のプロセスにより製造された、インモールドラベル付き容器。酸素吸収性樹脂層を含む多層ラベルと、樹脂容器本体とを備え、多層ラベルが、容器の外部表面又は内部表面の全部又は一部を覆う、インモールドラベル付き容器。前記容器の内部に1種又は複数種の可食性組成物をさらに備える、請求項16に記載の、インモールドラベル付き容器。可食性組成物が、ヒトの食物組成物又はペットの食物組成物である、請求項16に記載の、インモールドラベル付き容器。容器が封じられ、レトルトされた、請求項16に記載の、インモールドラベル付き容器。前記容器の内側に1種又は複数種の非可食性組成物をさらに備える、請求項16に記載の、インモールドラベル付き容器。ペットの食物組成物が、イヌの食物組成物又はネコの食物組成物である、請求項18に記載の、インモールドラベル付き容器。請求項15に記載の容器及び容器中に入れられた1種又は複数種の物質を備える、製品。物質が可食性物質である、請求項22に記載の製品。物質が食物組成物である、請求項22に記載の製品。食物組成物が、ヒトの食物組成物及びペットの食物組成物からなる群から選択される、請求項24に記載の製品。食物組成物がペットの食物組成物である、請求項24に記載の製品。請求項16に記載の容器及び容器中に入れられた1種又は複数種の物質を備える、製品。物質が可食性物質である、請求項27に記載の製品。物質が食物組成物である、請求項27に記載の製品。食物組成物が、ヒトの食物組成物及びペットの食物組成物からなる群から選択される、請求項29に記載の製品。食物組成物が、ペットの食物組成物である、請求項29に記載の製品。酸素バリア層を有する多層ラベルを、型中で型体に隣接して取り付けるステップと、ラベルを型体と溶融樹脂との間に残して溶融樹脂を型に注入し、それにより容器を形成するステップと、を備える、インモールドラベル付き容器を製造するプロセス。酸素バリア層が、エチレンビニルアルコール共重合体EVOH及び/又は他の樹脂と酸素吸収剤とを含む、少なくとも1つの酸素吸収スカベンジャー樹脂層を含む、請求項32に記載のプロセス。酸素吸収性樹脂層に含有されるEVOH中の、百分率によるエチレンの含有量が、約5~約60である、請求項32に記載のプロセス。酸素吸収性樹脂層に含有されるEVOHのケン化度が、約90以上である、請求項32に記載のプロセス。酸素吸収剤が、有機化合物、第二級若しくは第三級炭素原子を有する重合体、ポリアミド樹脂、又は還元可能な金属の粉末である、請求項32に記載のプロセス。酸素吸収剤が、有機化合物である、請求項32に記載のプロセス。酸素吸収剤が、1種又は複数種の遷移金属塩をさらに含む、請求項37に記載のプロセス。酸素吸収剤が、約10~約5000ppmの1種又は複数種の遷移金属塩を含む、請求項38に記載のプロセス。有機化合物が、二重結合を有する、請求項37に記載のプロセス。炭素-炭素二重結合を有する化合物が、ポリブタジエン、ポリイソプレン、ポリクロロプレン、ポリ2-エチルブタジエン、ポリ2-ブチルブタジエン、ポリオクテニレン、ポリペンテニレン、ポリノルボルネン、スチレン-イソプレン-スチレントリブロック共重合体、ポリブタジエン、及びポリオクテニレンからなる群から選択される、請求項40に記載のプロセス。酸素バリア層が、約5~約100μmの厚さを有した、請求項32に記載のプロセス。容器がレトルト可能である、請求項32に記載のプロセス。請求項32に記載のプロセスにより製造される、インモールドラベル付き容器。請求項43に記載のプロセスにより製造される、インモールドラベル付き容器。請求項14に記載のプロセスにより製造される、インモールドラベル付き容器。酸素吸収性樹脂層を含む多層ラベルを、メス型部の内壁表面又はオス型部の外壁表面に取り付けるステップと、溶融樹脂をオス型部とメス型部との間のキャビティ中に注入し、それによりインモールドラベル付き容器の製造とラベル付けとを同時に行うステップと、製品を容器に入れるステップと、容器を封ずるステップと、を備える、酸素により劣化しやすい製品の劣化を防止するプロセス。酸素吸収性樹脂層を含む多層ラベルを、メス型部の内壁表面又はオス型部の外壁表面に取り付けるステップと、溶融樹脂をオス型部とメス型部との間のキャビティに注入し、それによりインモールドラベル付き容器の製造とラベル付けとを同時に行うステップと、製品を容器に入れるステップと、容器を封ずるステップと、を備える、酸素により劣化しやすい製品の貯蔵寿命を延長するためのプロセス。[実施例]0074本発明を以下の実施例によりさらに例示するが、実施例は例示の目的のみで含まれ、他の特別の指示がない限り、本発明の範囲を限定することを意図しないことは理解されるであろう。実施例1ポリオクテニレンの調製0075撹拌機及び温度計を備えた3つ口フラスコを乾燥窒素で置換した。110重量部のcis-シクロオクテン及び0.187重量部のcis-4-オクテンを溶解した624重量部のヘプタンを3つ口フラスコに入れた。次に、0.0424重量部の[1,3-ビス2,4,6-トリメチルフェニル-2-イミダゾリジニリデン]ジクロロフェニルメチレントリシクロヘキシルホスフィンルテニウムを3重量部のトルエンに溶解して、触媒液を調製した。この触媒液を3つ口フラスコ中にすばやく入れて、溶液を55°Cで撹拌し、開環メタセシス重合を起こさせた。1時間後、反応液をガスクロマトグラフGC-14B、株式会社島津製作所製;カラム:G-100、財団法人化学物質評価研究機構製により分析した。結果として、cis-シクロオクテンが消失したことが確認された。次に、1.08重量部のエチルビニルエーテルを3つ口フラスコに入れて、混合液をさらに10分間撹拌した。0076得られた反応液に200重量部の水を加えて、混合液を40°Cで30分間撹拌した。次に、該液体を40°Cで1時間静置すると2層の液相に分離した。次に水相を除去した。100重量部の水を残った液に再び加えて、及び混合液を45°Cで30分間撹拌した。次に、液体を40°Cで1時間静置すると2層の液相に分離した。次に水相を除去した。次に、残液からヘプタンを減圧下で留去した。真空乾燥機を使用して得られた固体を1Pa及び100°Cで6時間乾燥し、1000以下の分子量を各々有するオリゴマー部分が9.2である、重量平均分子量MW14200の重合体102.1重量部を得た収率:92。この重合体ポリオクテニレンにおいて、全ての炭素-炭素二重結合に対する、側鎖中の炭素-炭素二重結合の比は0であった。0077得られた重合体を1mm平方の細片に破砕して、細片を、撹拌機、還流冷却管及び温度計を備えたセパラブルフラスコに入れた。次に、300重量部のアセトンをセパラブルフラスコに入れて、混合物を40°Cで3時間撹拌した。次にアセトンをデカンテーションにより除去した。300重量部のアセトンを再びセパラブルフラスコに入れて、混合物を40°Cで3時間撹拌した。次にアセトンをデカンテーションにより除去した。アセトンの残留部分を減圧下で留去した。真空乾燥機を使用して得られた固体を1Pa及び100°Cで6時間乾燥し、1000以下の分子量を各々有するオリゴマー部分が3.1である、重量平均分子量Mw150000及び数平均分子量37000のポリオクテニレン99重量部を得た。実施例2スチレン-イソプレン-スチレントリブロック共重合体の調製0078600体積部のシクロヘキサン、0.16体積部のN,N,N’,N’-テトラメチルエチレンジアミンTMEDA及び開始剤として0.094体積部のn-ブチルリチウムを乾燥窒素で浄化した撹拌型オートクレーブ中に装填した。温度を50°Cに上げて、次に4.25体積部のスチレンモノマーをその中に供給し1.5時間重合させた。次に、温度を30°Cに下げてから、その中に120体積部のイソプレンを供給し、2.5時間重合させた。さらに、温度を再び50°Cに上げて、次に4.25体積部のスチレンモノマーをその中に供給し、1.5時間重合させた。0079得られた反応液に、2-tert-ブチル-6-3-tert-ブチル-2-ヒドロキシ-5-メチルベンジル-4-メチルフェニルアクリレート、及びペンタエリトリトールテトラキス3-ラウリルチオプロピオネートを酸化防止剤として加え、その各々の量は、使用したスチレン及びイソプレンの100重量部につき0.15重量部であった。反応液をメタノール中に注いで生成物を沈殿させた。これを分離して乾燥し、酸化防止剤が添加されたスチレン-イソプレン-スチレントリブロック共重合体を得た。0080得られたトリブロック共重合体の数平均分子量は85000であり、共重合体中のスチレンブロックの分子量は8500であった。その中の、百分率によるスチレンの含有量は14モルであり、全炭素-炭素二重結合に対する、その側鎖中の炭素-炭素二重結合の比は55であった。得られたトリブロック共重合体中の炭素-炭素二重結合の含有量は0.014eq/gであった。メルトフローレートmeltflowrateは7.7g/10分であった。樹脂は0.12重量の2-tert-ブチル-6-3-tert-ブチル-2-ヒドロキシ-5-メチルベンジル-4-メチルフェニルアクリレート、及び0.12重量のペンタエリトリトールテトラキス3-ラウリルチオプロピオネートを含有した。実施例3ラベルの作製0081百分率によるエチレンの含有量27モル、ケン化度99.8、及びMFR4.0g/10分2160g荷重下、210°CでのEVOH96重量部をEVOHa-1として、実施例1で得られたポリオクテニレン4重量部、及びステアリン酸コバルトII0.2121重量部金属コバルトへの換算量:200ppmを、直径25mmの二軸押出機株式会社東洋精機製LABOPLASTOMILモデル15C300中に投入した。成分を、210°C、スクリュー回転数100rpm及び押出樹脂量4kg/時間で押出して酸素吸収性樹脂組成物ペレットを得た。0082次に、得られた酸素吸収性樹脂組成物ペレット、ポリプロピレンPP日本ポリプロピレン株式会社製のノバテックNOVATECEA7A、及び接着性樹脂ADアドマーQF500、三井化学株式会社製を個別の押出機中で別々に溶融混練し、共押出機を使用して、押出温度220°Cで、3種5層の多層ラベルPP層/AD層/酸素バリア層酸素吸収性樹脂層/AD層/PP層、それらの厚さはそれぞれ40μm、10μm、20μm、10μm、及び40μmであったを作製した。IML容器の成形0083得られた多層ラベルを、容器形成型のメス型部の内壁表面の形状にあわせて切った。切断された多層ラベルを型のメス型部の内壁表面に取り付けた。次に、オス型部をメス型部中に上から押し込んで、次に、溶融樹脂ポリプロピレンノバテックEA7Aをオス型部とメス型部の間のキャビティに220°Cで注入した。このようにして、射出成形を実施しIML容器を成形した。容器本体の厚さは700μmであり、表面積は83cm2であった。容器の外側全体がラベルで覆われた。Xが多層ラベルの酸素バリア層の外側の層プロピレン層/接着剤層の合計厚さ50μmを表し、Yが容器の厚さ820μmを表す場合、比X/Yは0.061であった。累積酸素透過量の測定0084得られたIML容器に関して、酸素の容器中への累積透過量を以下のようにして測定した。IML容器を121°Cで25分間レトルト処理にかけ、次に容器の酸素透過率における変化を、温度が20°C、外側の相対湿度が65及び内側の相対湿度が100の条件下で経時的に測定した。得られた酸素透過率の経時変化から、容器を空気中で18ヵ月貯蔵したときの累積酸素透過量を計算した。結果を表1に示す。実施例40085実施例3で得た酸素吸収性樹脂組成物ペレット、EVOHa-1、ポリプロピレンPPノバテックEA7A、日本ポリプロピレン株式会社製、及び接着性樹脂ADアドマーQF500、三井化学株式会社製を個別の押出機中で別々に溶融混練し、共押出機を使用して、押出温度220°Cで、4種7層の多層ラベルPP層/AD層/EVOH層/酸素吸収性樹脂層/EVOH層/AD層/PP層、それらの厚さはそれぞれ40μm、10μm、10μm、10μm、10μm、10μm、及び40μmであったを作製した。このように作製した、多層ラベルを使用したことを除いて実施例3を繰り返し、IML容器を成形し、その累積酸素透過量を得た。結果を表1に示す。実施例50086酸素バリア層酸素吸収性樹脂層の厚さを30μmに設定したことを除いて実施例3を繰り返し、IML容器を成形して、その累積酸素透過量を得た。結果を表1に示す。実施例60087酸素吸収性樹脂組成物の調製に、以下のものを用いたことを除いて、実施例5を繰り返し、IML容器を成形してその累積酸素透過量を得た。EVOHa-192重量部、ポリブタジエン日本ゼオン株式会社製のポリブタジエンゴムNipolBR12208重量部、及びステアリン酸コバルトII0.2121重量部コバルト金属換算量:200ppm。結果を表1に示す。実施例70088酸素吸収性樹脂組成物の調製に、以下のものを用いたことを除いて、実施例5を繰り返し、IML容器を成形してその累積酸素透過量を得た。92重量部のEVOHa-1、実施例2で得られたスチレン-イソプレン-スチレントリブロック共重合体8重量部、及びのステアリン酸コバルトII0.2121重量部コバルト金属換算量:200ppm。結果を表1に示す。実施例80089酸素バリア層酸素吸収性樹脂層の厚さを25μm及び容器本体の厚さを900μmに設定したことを除いて、実施例3を繰り返し、IML容器を成形してその累積酸素透過量を得た。結果を表1に示す。実施例90090酸素バリア層酸素吸収性樹脂層の厚さを40μmに設定したことを除いて、実施例8を繰り返し、IML容器を成形してその累積酸素透過量を得た。結果を表1に示す。実施例100091酸素バリア層酸素吸収性樹脂層の厚さを50μmに設定したことを除いて、実施例8を繰り返し、IML容器を成形してその累積酸素透過量を得た。結果を表1に示す。実施例110092酸素吸収性樹脂組成物の調製に、以下のものを用いたことを除いて、実施例10を繰り返し、IML容器を成形してその累積酸素透過量を得た。EVOHa-192重量部、ポリブタジエン日本ゼオン株式会社製のポリブタジエンゴムニポールNipolBR12208重量部、及びステアリン酸コバルトII0.2121重量部コバルト金属換算量:200ppm。結果を表1に示す。実施例120093酸素吸収性樹脂組成物の調製に、以下のものを用いたことを除いて、実施例10を繰り返し、IML容器を成形してその累積酸素透過量を得た。EVOHa-192重量部、実施例2で得られたスチレン-イソプレン-スチレントリブロック共重合体8重量部、及びステアリン酸コバルトII0.2121重量部コバルト金属換算量:200ppm。結果を表1に示す。実施例130094多層ラベルの作製において、ラベルの外層であるポリプロピレン層及び接着剤層の厚さをそれぞれ80μm及び20μmに設定し、ラベルの内層である接着剤層及びポリプロピレン層の厚さを、それぞれ20μm及び80μmに設定し、容器本体の厚さを800μmに設定したことを除いて、実施例8を繰り返し、IML容器を成形してその累積酸素透過量を得た。結果を表1に示す。実施例140095酸素バリア層酸素吸収性樹脂層の厚さを40μmに設定したことを除いて、実施例13を繰り返し、IML容器を成形してその累積酸素透過量を得た。結果を表1に示す。実施例150096酸素バリア層酸素吸収性樹脂層の厚さを50μmに設定したことを除いて、実施例13を繰り返し、IML容器を成形してその累積酸素透過量を得た。結果を表1に示す。実施例160097酸素吸収性樹脂組成物の調製に、以下のものを用いたことを除いて、実施例15を繰り返し、IML容器を成形してその累積酸素透過量を得た。EVOHa-192重量部、ポリブタジエン日本ゼオン株式会社製のポリブタジエンゴムニポールBR12208重量部、及びステアリン酸コバルトII0.2121重量部コバルト金属換算量:200ppm。結果を表1に示す。実施例170098酸素吸収性樹脂組成物の調製に、以下のものを用いたことを除いて、実施例15を繰り返し、IML容器を成形してその累積酸素透過量を得た。EVOHa-192重量部、実施例2で得られたスチレン-イソプレン-スチレントリブロック共重合体8重量部、及びステアリン酸コバルトII0.2121重量部コバルト金属換算量:200ppm。結果を表1に示す。実施例180099酸素バリア樹脂層EVOHa-1を酸素吸収性樹脂層の代わりに使用したことを除いて、実施例3を繰り返し、IML容器を成形してその累積酸素透過量を得た。結果を表2に示す。実施例190100酸素バリア樹脂層EVOHa-1の厚さを30μmに設定したことを除いて、実施例18を繰り返し、IML容器を成形してその累積酸素透過量を得た。結果を表2に示す。実施例200101酸素バリア樹脂層EVOHa-1の厚さを25μmに設定し、容器本体の厚さを900μmに設定したことを除いて、実施例18を繰り返し、IML容器を成形してその累積酸素透過量を得た。結果を表2に示す。実施例210102酸素バリア樹脂層EVOHa-1の厚さを40μmに設定したことを除いて、実施例20を繰り返し、IML容器を成形してその累積酸素透過量を得た。結果を表2に示す。実施例220103酸素バリア樹脂層EVOHa-1の厚さを50μmに設定したことを除いて、実施例20を繰り返し、IML容器を成形してその累積酸素透過量を得た。結果を表2に示す。実施例230104多層ラベルの作製において、ラベルの外層であるポリプロピレン層及び接着剤層の厚さをそれぞれ80μm及び20μmに設定し、ラベルの内層である接着剤層及びポリプロピレン層の厚さを、それぞれ20μm及び80μmに設定し、容器本体の厚さを800μmに設定したことを除いて、実施例20を繰り返し、IML容器を成形してその累積酸素透過量を得た。結果を表2に示す。実施例240105酸素バリア樹脂層EVOHa-1の厚さを40μmに設定したことを除いて、実施例23を繰り返し、IML容器を成形してその累積酸素透過量を得た。結果を表2に示す。実施例250106酸素バリア樹脂層EVOHa-1の厚さを50μmに設定したことを除いて、実施例23を繰り返し、IML容器を成形してその累積酸素透過量を得た。結果を表2に示す。実施例260107実施例3で得た酸素吸収性樹脂組成物ペレット、EVOHa-1、ポリエチレンテレフタレートPETPET9921、EastmanChemicalCo.製、及び接着性樹脂ADアドマーAdmerSF731、三井化学株式会社製を個別の押出機で別々に溶融混練し、共押出機を使用して、押出温度270°Cで、3種5層の多層ラベルPET層/AD層/酸素バリア層酸素吸収性樹脂層/AD層/PP層、それらの厚さは、それぞれ40μm、10μm、50μm、10μm、及び40μmであったを作製した。0108射出成形の温度を290°Cに設定し、容器本体の厚さを900μmに設定したことを除いて、実施例3を繰り返し、得られた多層ラベルを使用して、ポリエチレンテレフタレートPET9921、EastmanChemicalCo.製を溶融樹脂として使用して、IML容器を成形し、次にその累積酸素透過量を得た。結果を表3に示す。実施例270109酸素吸収性樹脂組成物の調製に、以下のものを用いたことを除いて、実施例26を繰り返し、IML容器を成形してその累積酸素透過量を得た。EVOHa-192重量部、ポリブタジエン日本ゼオン株式会社製のポリブタジエンゴムニポールBR12208重量部、及びステアリン酸コバルトII0.2121重量部コバルト金属換算量:200ppm。結果を表3に示す。実施例280110酸素吸収性樹脂組成物の調製に、以下のものを用いたことを除いて、実施例26を繰り返し、IML容器を成形してその累積酸素透過量を得た。EVOHa-192重量部、実施例2で得られたスチレン-イソプレン-スチレントリブロック共重合体8重量部、及びステアリン酸コバルトII0.2121重量部コバルト金属換算量:200ppm。結果を表3に示す。実施例290111酸素バリア層において酸素バリア樹脂層EVOHa-1を酸素吸収性樹脂層の代わりに使用したことを除いて、実施例26を繰り返し、IML容器を成形してその累積酸素透過量を得た。結果を表3に示す。実施例300112測定条件において外側の相対湿度が80であったことを除いて、実施例10を繰り返し、IML容器を成形してその累積酸素透過量を得た。結果を表4に示す。実施例310113多層ラベルの作製において、ラベルの外層であるポリプロピレン層及び接着剤層の厚さをそれぞれ5μm及び5μmに設定し、ラベルの内層である接着剤層及びポリプロピレン層の厚さを、それぞれ5μm及び5μmに設定し、容器本体の厚さを980μmに設定したことを除いて、実施例30を繰り返し、IML容器を成形してその累積酸素透過量を得た。結果を表4に示す。実施例320114多層ラベルの作製において、ラベルの外層であるポリプロピレン層及び接着剤層の厚さをそれぞれ60μm及び20μmに設定し、ラベルの内層である接着剤層及びポリプロピレン層の厚さを、それぞれ20μm及び60μmに設定し、容器本体の厚さを840μmに設定したことを除いて、実施例30を繰り返し、IML容器を成形してその累積酸素透過量を得た。結果を表4に示す。実施例330115多層ラベルの作製において、ラベルの外層であるポリプロピレン層及び接着剤層の厚さを、それぞれ80μm及び20μmに設定し、ラベルの内層である接着剤層及びポリプロピレン層の厚さをそれぞれ20μm及び80μmに設定し、容器本体の厚さを800μmに設定したことを除いて、実施例30を繰り返し、IML容器を成形してその累積酸素透過量を得た。結果を表4に示す。実施例340116多層ラベルの作製において、ラベルの外層であるポリプロピレン層及び接着剤層の厚さをそれぞれ250μm及び50μmに設定し、ラベルの内層である接着剤層及びポリプロピレン層の厚さをそれぞれ20μm及び80μmに設定し、容器本体の厚さを600μmに設定したことを除いて、実施例30を繰り返し、IML容器を成形してその累積酸素透過量を得た。結果を表4に示す。実施例350117酸素バリア層EVOHa-1を酸素吸収性樹脂層の代わりに使用したことを除いて、実施例30を繰り返し、IML容器を成形してその累積酸素透過量を得た。結果を表5に示す。実施例360118多層ラベルの作製において、ラベルの外層であるポリプロピレン層及び接着剤層の厚さをそれぞれ5μm及び5μmに設定し、ラベルの内層である接着剤層及びポリプロピレン層の厚さをそれぞれ5μm及び5μmに設定し、容器本体の厚さを980μmに設定したことを除いて、実施例35を繰り返し、IML容器を成形してその累積酸素透過量を得た。結果を表5に示す。実施例370119多層ラベルの作製において、ラベルの外層であるポリプロピレン層及び接着剤層の厚さをそれぞれ80μm及び20μmに設定し、ラベルの内層である接着剤層及びポリプロピレン層の厚さをそれぞれ20μm及び80μmに設定し、容器本体の厚さを800μmに設定したことを除いて、実施例35を繰り返し、IML容器を成形してその累積酸素透過量を得た。結果を表5に示す。実施例380120多層ラベルの作製において、ラベルの外層であるポリプロピレン層及び接着剤層の厚さをそれぞれ250μm及び50μmに設定し、ラベルの内層である接着剤層及びポリプロピレン層の厚さをそれぞれ20μm及び80μmに設定し、容器本体の厚さを600μmに設定したことを除いて、実施例30を繰り返し、IML容器を成形してその累積酸素透過量を得た。結果を表5に示す。0121本発明のプロセス、例えば、酸素バリア層が酸素吸収性樹脂層を含む実施例1~17、実施例26~28及び実施例30~34により得た各IML容器に関して、累積酸素透過量は、容器本体の厚さ及び多層ラベルの厚さが対応する実施例における厚さに等しく、さらに酸素吸収性樹脂層が含まれないIML容器、例えば、実施例18~25、実施例29及び実施例35~38の累積酸素透過量より小さいことがわかる。0122本明細書で使用するように、本明細書においては、範囲内の各値及び全ての値を掲載し記載しなければならないことを避けるために、範囲を略記して使用する。範囲内の任意の適当な値を、上限値、下限値、又は範囲の終端として、適宜選択することができる。0123本明細書で使用する、語の単数形は、特に断りのない限り、複数も含み、逆も成り立つ。したがって、a、an、及びtheという表示は、それぞれの用語の複数も一般には含む。例えば、asupplement、amethod、又はafoodという表示は、supplements、methods、又はfoodsのような複数も同様に含む。用語comprise、comprises、及びcomprisingは、排他的ではなく包括的に解釈すべきである。同様に、用語include、including及び又はは、全て包括的であると、そのような構造が前後の関係から明確に禁止されていない限り、解釈すべきである。同様に、用語例複数可は、特に用語のリストが続いて挙げられている場合、単に典型的及び例示的であるにすぎず、排他的又は包括的とみなすべきではない。0124本明細書で開示した方法及び組成物及び他の進歩は、当業者が認識するようにそれらは変化し得るので、本明細書で開示した特定の方法論、プロトコル、及び試薬に限定されない。さらに、本明細書で使用する用語法は、特定の実施形態を説明する目的のためにすぎず、開示され又は請求された事物の範囲を限定する意図はなく、限定しない。0125特に断らない限り、本明細書で使用する全ての技術的及び科学的用語、専門用語、及び頭字語は、本発明の分野複数可、又は該用語が使用される分野複数可における当業者により共通して理解される意味を有する。本明細書に記載した任意の組成物、方法、製造された物品、又は他の手段若しくは材料と同様な又は同等な任意の組成物、方法、製造された物品、又は他の手段若しくは材料を、本発明の実施において使用することができるが、好ましい組成物、方法、製造された物品、又は他の手段若しくは材料を本明細書は記載している。0126本明細書中で引用した若しくは参照した全ての特許、特許出願、公開物、技術的論文及び/又は学術論文、及び他の文献は、法が許容する限度までそれらの全体で参照により本明細書に組み込まれる。これらの文献の論議は、本明細書においてなされた主張を単にまとめることを意図するにすぎない。いかなるそのような特許、特許出願、公開物又は文献、又はそれらのいかなる部分も、関連する資料又は先行技術であると認めることはない。そのような特許、特許出願、公開物、及び他の文献のいかなる主張の正確さ、適切さに、関連する資料又は先行技術として異議を申し立てる権利を特に留保する。0127本明細書において、本発明の典型的な好ましい実施形態を開示した。特定の用語を使用したが、それらは総称的で説明の意味で使用されたにすぎず、限定する目的のためではない。本発明の範囲は請求項で述べる。上の教示に照らせば本発明の多くの改変及び変形が可能であることは明らかである。それ故、添付した請求項の範囲内で、本発明を、具体的に記載したことと別の方法で実施することができることは理解されるべきである。"